(57)【要約】      （修正有）【課題】コンデンサにおけるリード線での錫によるウィスカの発生を抑制することによって信頼性向上を図る。【解決手段】アルミニウム製の丸棒２ａの一端に圧延によって平板状にしたリード板部２ｂを有し、丸棒２ａの他端に溶接によって錫メッキ銅被覆鋼線であるＣＰ線２ｃを接続したリード線２と、このリード線２のリード板部２ｂに電極を接続して構成された正極、ならびに同負極がセパレータを介して対向するように巻回したコンデンサ素子と、を駆動用電解液とともにケースに収納してなるコンデンサにおいて、ＣＰ線２ｃを溶接によって丸棒２ａに接続した溶接部２ｄに防水皮膜を設けたコンデンサとする。【選択図】図２
2007335714.tif 000002
【特許請求の範囲】
【請求項１】
アルミニウム製の丸棒の一端に圧延によって平板状にしたリード板部を有し、前記丸棒の他端に溶接によって錫メッキ銅被覆鋼線であるＣＰ線を接続したリード線と、このリード線のリード板部に電極を接続して構成された正極、ならびに同負極がセパレータを介して対向するように巻回したコンデンサ素子と、を駆動用電解液とともにケースに収納してなるコンデンサにおいて、前記ＣＰ線を溶接によって前記丸棒に接続した溶接部に防水皮膜を設けたことを特徴とするコンデンサ。
【請求項２】
前記防水皮膜は極性基を有するオレフィン系ポリマーである変性ポリマーを塗布することを特徴とした請求項１に記載のコンデンサ。
【発明の詳細な説明】
【技術分野】
【０００１】
本発明は、各種電子機器に利用されるコンデンサに関し、特に長期信頼性に優れたコンデンサに関するものである。
【背景技術】
【０００２】
従来のコンデンサはアルミニウム箔などの電極箔を正負極の２枚１組とし、前記電極箔同士をセパレータを介して対向させることによりコンデンサ素子を構成し、このコンデンサ素子に駆動用電解液を含浸させることにより構成されているものである。
【０００３】
この電極箔には電気的に引き出すためにリード線が取り付けられており、このリード線はアルミニウム製の丸棒に平板状のリード板部を設け、鋼線の周囲を銅で被覆した後に錫メッキを施した錫メッキ銅被覆鋼線であるＣＰ線を溶接することによって取り付けられている。
【０００４】
なお、この出願の発明に関連する先行技術文献情報としては、例えば、特許文献１、特許文献２が知られている。
【特許文献１】特開２００４−３１１９５０号公報
【特許文献２】特開２０００−１２３８６号公報
【発明の開示】
【発明が解決しようとする課題】
【０００５】
上記従来の構成においては、リード線の溶接部ではアルミニウム製の丸棒に錫メッキの施されたＣＰ線が溶接によって取り付けられているので、溶接部には錫、アルミニウムなどが合金層を形成しており、この合金層でアルミニウムが水和などされることによって体積が膨張し、溶接部に潜在する応力が錫に集中すると、溶接部で錫がウィスカと呼ばれる針状の単結晶として発生し、このウィスカが成長することによって電気回路の短絡事故原因となってしまうものであった。
【０００６】
そこで本発明はこのような従来の課題を解決し、ウィスカの発生を抑制したリード線を備えたコンデンサとし、長期信頼性に優れたコンデンサを提供することを目的とするものである。
【課題を解決するための手段】
【０００７】
この目的を達成するために、本発明は、正負極一対の電極がセパレータを介して対向するように巻回したコンデンサ素子に用いられるリード線において、アルミニウム製の丸棒にＣＰ線を溶接によって接続する溶接部に防水皮膜を設けたコンデンサとする。
【発明の効果】
【０００８】
本発明のコンデンサは、リード線の溶接部に防水皮膜を設けているので、溶接部に形成されている錫とアルミニウムからなる合金層のアルミニウムが水和されにくくなり、この結果アルミニウムの水和による体積膨張を抑制されるため、溶接部に潜在していた応力が錫に集中することもなく、結果としてウィスカの発生も抑制することが可能となり、長期信頼性に優れたコンデンサを提供することができるものである。
【発明を実施するための最良の形態】
【０００９】
以下、本発明の実施の形態１について、図を用いて説明する。
【００１０】
（実施の形態）
図１は本実施の形態における電気二重層コンデンサの構成を示した一部切り欠き斜視図である。
【００１１】
図１において、１はコンデンサ素子を示し、このコンデンサ素子１はリード線２を接続したアルミニウム箔からなる集電体３の両面に活性炭などからなる分極性電極（図示せず）を層状に形成し、分極性電極層４とし、この分極性電極層４を一対とし、その間に短絡防止用のセパレータ５を介在させて巻回することにより構成されているものである。
【００１２】
なお、リード線２、集電体３、分極性電極層４、セパレータ５はそれぞれ正負極の電極箔に対応するよう一対用意されている。
【００１３】
このコンデンサ素子１を駆動用電解液（図示せず）に含浸させ、図１に示すごとく、コンデンサ素子１の上端部にリード線２が挿通する孔を設けたゴム製の封口部材７を嵌め込み、アルミニウムからなる有底円筒状のケース８に収納して、ケース８の開口部を絞り加工することにより、封口部材７を圧縮してケース８を封止するように構成されている。
【００１４】
図２は同コンデンサに使用されるリード線２を示した斜視図である。
【００１５】
図２において、まず、リード線２はアルミニウム製の丸棒２ａの一端を圧縮するなどして平板状のリード板部２ｂを形成し、このリード板部２ｂは図１における分極性電極層４に針ガシメなどで取り付けられる。この丸棒２ａはケース８を密封する封口部材７に挿通される部分で封口部材７とのシール性と機械的強度を確保するために円柱状をなしている。
【００１６】
次に、図２のようにリード線２の他端には丸棒２ａとＣＰ線２ｃを突き合わせ、火花放電等によって高温状態にして両端を溶接することによって溶接部２ｄを形成して取り付けられている。
【００１７】
このＣＰ線２ｃは鋼線の周囲を銅で被覆した後に錫メッキを施したものであり、回路基板などに対してはんだ付けを容易にするため、周囲を錫または鉛などを含む錫メッキ加工がされているので、溶接部２ｄでは錫とアルミニウムが合金層のようなものを形成している。
【００１８】
丸棒２ａとＣＰ線２ｃを接続している溶接部２ｄに有機溶剤などで防水皮膜(図示せず)を形成して覆うようにしている。
【００１９】
このように溶接部２ｄに防水皮膜を形成することが本発明における技術的特徴の一つであり、これによって、従来であれば溶接部２ｄで形成されている錫とアルミニウムの合金層で、アルミニウムが水和することによって体積が膨張し、これによる応力が錫に集中してウィスカが発生していたものが、防水皮膜の形成によってアルミニウムの水和を抑制することが可能となり、同時にウィスカの発生も抑制することができるものである。
【００２０】
また、防水皮膜の形成にはポリプロピレンやポリエチレンなどのオレフィン系ポリマーにＯＨ基などの極性基を有する変性ポリマーを塗布することによっても防水皮膜を形成することが可能である。このようにすることによってさらに溶接部２ｄに対して耐薬品性を向上させるという効果を奏することが可能になる。
【００２１】
従来であれば、リード線２における溶接部２ｄに酸化錫などを設けて、含有する錫によるウィスカの発生を防止していたところ、酸化錫を設ける際には合金層においてアルミニウムも同時に酸化され、体積が膨張し応力が潜在することとなり、結果として長期的な経時変化のもとではウィスカ発生の一因となりかねないものであったところ、本発明の実施の形態によると水和を防ぐことで酸化そのものを用いない防水皮膜を形成することによって、ウィスカの発生を長期的にも抑制するものである。
【００２２】
なお、本発明の実施の形態ではコンデンサ素子１を電気二重層コンデンサによるものとしたがアルミ電解コンデンサ等でもウィスカの発生の抑制の効果を奏するものとする。
【産業上の利用可能性】
【００２３】
以上のように、本発明にかかるコンデンサによれば、錫によるウィスカの発生を抑制することができ、コンデンサの信頼性向上を図ることができる。
【００２４】
この結果、特に長期信頼性などが要求される自動車のシステムなどに有用である。
【図面の簡単な説明】
【００２５】
【図１】本発明の実施の形態によるコンデンサの一部切り欠き斜視図
【図２】本発明の実施の形態によるリード線の斜視図
【符号の説明】
【００２６】
１  コンデンサ素子
２  リード線
２ａ  丸棒
２ｂ  リード板部
２ｃ  ＣＰ線
２ｄ  溶接部
３  集電体
４  分極性電極層
５  セパレータ
７  封口部材
８  ケース
【図１】
2007335714.tif 000003
【図２】
2007335714.tif 000004